(57)【特許請求の範囲】
【請求項１】
ａ）融点および／またはガラス転移温度を有するポリアミド樹脂；
ｂ）３個以上のヒドロキシル基を有し、かつ数平均分子量（Ｍn）２０００未満を有する、１種または複数種の多価アルコール０．１〜１０重量％；
ｃ）ポリ（エチレングリコール）、ポリ（エチレングリコール）ジエステル、ポリ（プロピレングリコール）、ポリ（プロピレングリコール）ジエステル；およびスチレン−イソプレン−スチレンブロックコポリマー；およびこれらの混合物からなる群から選択される１種または複数種の白化防止剤０．５〜５重量％；
ｄ）潤滑剤０．０２〜１重量％；
ｅ）１種または複数種の補強剤１０〜６０重量％；および
ｆ）反応性官能基および／またはカルボン酸の金属塩を含むポリマー強化剤０〜５０重量％；
を含む熱可塑性ポリアミド組成物であって、
但し、前記熱可塑性組成物が、水酸化マグネシウム０〜１５重量％未満、ホウ酸亜鉛および酸化亜鉛からなる群から選択される亜鉛化合物０〜０．２０重量％未満を含むことを条件とし；かつ前記群から選択される他の白化防止剤が存在しない場合に、少なくとも２重量％のスチレン−イソプレン−スチレンブロックコポリマーが存在することをさらに条件とし；かつすべての重量パーセントが、前記ポリアミド組成物の全重量に対するパーセントである、熱可塑性ポリアミド組成物。
【請求項２】
請求項１に記載の熱可塑性ポリアミド組成物から製造される、成形または押出し成形物品。
【発明の詳細な説明】
【技術分野】
【０００１】
本発明は、向上した老化特性を有する成形および押出し成形熱可塑性ポリアミド物品の分野に関する。
【背景技術】
【０００２】
ポリアミドおよびポリエステルをベースとする高温樹脂は、望ましい耐薬品性、加工性および耐熱性を有する。このため、要求の厳しい高性能自動車および電機／電子用途に特によく適している。自転車のボンネット下の領域では１５０℃を超える、２００℃さえ超える温度に達することが多いため、自動車分野において耐熱性構造を有することが現在、かつ一般的に望まれている。自動車ボンネット下用途および電気／電子用途などにおいて、プラスチック部品が長期間かかる高温にさらされた場合、ポリマーの熱酸化が原因で機械的性質が一般に低下する傾向がある。この現象は熱老化と呼ばれる。
【０００３】
熱老化特性を向上させる試みにおいて、米国特許出願公開第２０１０−００２９８１９Ａ１号明細書（Ｐａｌｍｅｒら）に開示されるように、多価アルコールが著しく向上した熱老化特性を付与することが見出されている。しかしながら、多価アルコールを含むポリアミド組成物から誘導される成形物品は、高い湿度で老化すると、表面の白化を受ける傾向があり、それは多くの用途で望ましくない特徴である。
【０００４】
長期間の高温曝露後に良好な機械的性質を示し；かつ望ましい外観特性を有する物品；つまり、高湿度で老化しても、白化を示さない、または白化の程度が低い物品を製造するのに適した熱可塑性組成物が必要とされている。
【０００５】
欧州特許第１０４１１０９号明細書には、ポリアミド樹脂、多価アルコールを含むポリアミド組成物であって、融点１５０〜２８０℃を有し、良好な流動性および機械的強度を有し、かつ射出溶接において有用である、ポリアミド組成物が開示されている。
【０００６】
米国特許第６，２６２，２２１号明細書には、可塑剤としてポリ（エチレングリコール）ジエステルを含むポリアミド樹脂が開示されている。
【０００７】
米国特許出願公開第２０１２／００２９１３３号明細書には、可塑剤としてスチレンブロックコポリマーを含むポリアミド樹脂が開示されている。
【０００８】
中国特許出願の要約（ａｂｓｔｒａｃｔ）ＣＮ２０１１−１０２０００６４６号明細書には、ポリマー、水酸化マグネシウム、リン酸トリオルトクレゾール（ｔｒｉｏｒｔｈｏｃｒｅｓｏｌ  ｐｈｏｓｐｈａｔｅ）、およびスチレン−イソプレン−スチレンブロックコポリマーを含む群から選択される強化剤を含む防炎性材料が開示されている。
【発明の概要】
【課題を解決するための手段】
【０００９】
ａ．融点および／またはガラス転移温度を有するポリアミド樹脂；
ｂ．３個以上のヒドロキシル基を有し、かつ数平均分子量（Ｍｎ）２０００未満を有する、１種または複数種の多価アルコール０．１〜１０重量％；
ｃ．ポリ（エチレングリコール）、ポリ（エチレングリコール）ジエステル、ポリ（プロピレングリコール）、ポリ（プロピレングリコール）ジエステル；およびスチレン−イソプレン−スチレンブロックコポリマー；およびこれらの混合物からなる群から選択される１種または複数種の白化防止剤０．５〜５重量％；
ｄ．潤滑剤０．０２〜１重量％；
ｅ．１種または複数種の補強剤１０〜６０重量％；
ｆ．反応性官能基および／またはカルボン酸の金属塩を含むポリマー強化剤０〜５０重量％；
を含む熱可塑性ポリアミド組成物であって、
但し、その熱可塑性組成物が、水酸化マグネシウム１５重量％未満、ホウ酸亜鉛および酸化亜鉛からなる群から選択される亜鉛化合物０．２０重量％未満を含むことを条件とし；かつその群から選択される他の白化防止剤が存在しない場合に、少なくとも２重量％のスチレン−イソプレン−スチレンブロックコポリマーが存在することをさらに条件とし；かつすべての重量パーセントが、ポリアミド組成物の全重量に対するパーセントである、熱可塑性ポリアミド組成物が開示されている。
【００１０】
上記で開示される熱可塑性ポリアミド組成物から製造される、成形または押出し成形物品もまた開示される。
【発明を実施するための形態】
【００１１】
本明細書において、融点およびガラス転移は、示差走査熱量測定（ＤＳＣ）を用いて走査速度１０℃／分にて最初の加熱走査において決定され、融点は、吸熱ピークの最大で得られ、ガラス転移は、明らかな場合にはエンタルピーにおける変化の中点と見なされる。
【００１２】
説明のために、別段の指定がない限り、「高温」とは、１７０℃以上、好ましくは２１０℃以上、最も好ましくは２３０℃以上の温度を意味する。
【００１３】
本発明において、別段の指定がない限り、「長期」とは、５００時間以上の老化時間を意味する。
【００１４】
本明細書において使用され、本明細書に開示されるポリアミド組成物に、またはその組成物から製造された物品に適用される、「高い熱安定性」という用語は、エアオーブン老化（ＡＯＡ）条件に試験温度２１０℃または２３０℃で少なくとも５００時間の試験期間の間、大気中で暴露され、次いでＩＳＯ５２７−２／１ＢＡ法に従って試験されたポリアミド組成物からなる厚さ２ｍｍの成形試験片の物理的性質（例えば、引張り強さ）の保持を意味する。試験片の物理的性質は、同一組成および形状を有する非暴露対照と比較され、保持率％で表される。他の好ましい実施形態において、試験温度は２１０℃であり、試験期間は５００時間であり、暴露された試験片は、少なくとも５０％の引張り強さの保持率（％）を有する。本明細書において、「高い熱安定性」とは、前記成形試験片が平均で、少なくとも５００時間の試験期間、試験温度２１０℃で暴露した場合に、引張り強さの保持率５０％を満たす、または超えることを意味する。所定の暴露温度および時間に対して物理的性質の保持率が高い組成物は、優れた熱安定性を有する。
【００１５】
「１７０℃で」、「２１０℃で」および「２３０℃で」という表現は、実際の温度が公称試験温度から＋／−２℃異なり得るということを理解した上で、試験片がさらされる環境の公称温度を意味する。
【００１６】
本発明の種々の実施形態の熱可塑性ポリアミド組成物は、ポリアミド樹脂を含む。そのポリアミド樹脂は、１種または複数種のジカルボン酸と、１種または複数種のジアミン、かつ／または１種または複数種のアミノカルボン酸との縮合生成物、および／または１種または複数種の環状ラクタムの開環重合生成物である。適切な環状ラクタムはカプロラクタムおよびラウロラクタムである。ポリアミドは完全な脂肪族または半芳香族であり得る。
【００１７】
完全に脂肪族のポリアミドは、脂肪族および脂環式モノマー、例えばジアミン、ジカルボン酸、ラクタム、アミノカルボン酸、およびその反応性等価物から形成される。適切なアミノカルボン酸は１１−アミノドデカン酸である。適切なラクタムはカプロラクタムおよびラウロラクタムである。本発明の文脈において、「完全に脂肪族のポリアミド」という表現は、２種類以上のかかるモノマーから誘導されるコポリマー、および２種類以上の完全に脂肪族ポリアミドのブレンドも意味する。直鎖状、分岐状、および環状モノマーが使用される。
【００１８】
完全に脂肪族のポリアミドに含まれるカルボン酸モノマーとしては、限定されないが、例えばアジピン酸（Ｃ６）、ピメリン酸（Ｃ７）、スベリン酸（Ｃ８）、アゼライン酸（Ｃ９）、デカン二酸（Ｃ１０）、ドデカン二酸（Ｃ１２）、トリデカン二酸（Ｃ１３）、テトラデカン二酸（Ｃ１４）、およびペンタデカン二酸（Ｃ１５）、ヘキサデカン二酸（Ｃ１６）およびオクタデカン二酸（Ｃ１８）などの脂肪族カルボン酸が挙げられる。ジアミンは、限定されないが、テトラメチレンジアミン、ヘキサメチレンジアミン、オクタメチレンジアミン、デカメチレンジアミン、ドデカメチレンジアミン、２−メチルペンタメチレンジアミン、２−エチルテトラメチレンジアミン、２−メチルオクタメチレンジアミン；トリメチルヘキサメチレンジアミン、メタ−キシレンジアミン、および／またはその混合物などの、炭素原子４個以上を有するジアミンの中から選択することができる。
【００１９】
半芳香族ポリアミドは、芳香族基を含有するモノマーから形成される、ホモポリマー、コポリマー、ターポリマーまたは四元以上のポリマーである。１種または複数種の芳香族カルボン酸は、テレフタレート、またはテレフタレートとイソフタル酸、フタル酸、２−メチルテレフタル酸およびナフタル酸などの１種または複数種の他のカルボン酸との混合物であることができる。さらに、その１種または複数種の芳香族カルボン酸を、上述のように１種または複数種の脂肪族ジカルボン酸と混合することができる。その代わりとして、ｍ−キシレンジアミン（ＭＸＤ）などの芳香族ジアミンを用いて、半芳香族ポリアミドを提供することができ、その例は、ＭＸＤ６、ＭＸＤおよびアジピン酸を含むホモポリマーである。
【００２０】
本明細書に開示される好ましいポリアミドはホモポリマーまたはコポリマーであり、そのコポリマーという用語は、２種類以上のアミドおよび／またはジアミド分子反復単位を有するポリアミドを意味する。ホモポリマーとコポリマーは、それらそれぞれの反復単位によって識別される。本明細書に開示されるコポリマーについては、反復単位は、コポリマー中に存在する反復単位（モル％）の多い順に列挙されている。以下のリストには、ホモポリマーおよびコポリマーポリアミド（ＰＡ）におけるモノマーおよび反復単位を識別するために使用される略語を示す：
【００２１】
【表１】
0006321625.tif 000002
【００２２】
当技術分野において、単独で使用された場合に「６」という用語は、ε−カプロラクタムから形成されるポリマー反復単位を意味する。その代わりに、Ｔ、例えば６Ｔなどの二酸と組み合わせて使用される場合の「６」は、ＨＭＤを意味する。ジアミンおよび二酸を含む反復単位において、ジアミンは最初に示される。さらに、「６」がジアミンと組み合わせて使用される場合、例えば６６は、最初の「６」はジアミンＨＭＤを意味し、２番目の「６」はアジピン酸を意味する。同様に、他のアミノ酸またはラクタムから誘導される反復単位は、炭素原子の数を表す１つの数字として示される。
【００２３】
一実施形態において、ポリアミド組成物は、
融点２１０℃未満を有し、かつポリ（ペンタメチレンデカンジアミド）（ＰＡ５１０）、ポリ（ペンタメチレンドデカンジアミド）（ＰＡ５１２）、ポリ（ε−カプロラクタム／ヘキサメチレンヘキサンジアミド）（ＰＡ６／６６）、ポリ（ε−カプロラクタム／ヘキサメチレンデカンジアミド）（ＰＡ６／６１０）、ポリ（ε−カプロラクタム／ヘキサメチレンドデカンジアミド）（ＰＡ６／６１２）、ポリ（ヘキサメチレントリデカンジアミド）（ＰＡ６１３）、ポリ（ヘキサメチレンペンタデカンジアミド）（ＰＡ６１５）、ポリ（ε−カプロラクタム／テトラメチレンテレフタルアミド）（ＰＡ６／４Ｔ）、ポリ（ε−カプロラクタム／ヘキサメチレンテレフタルアミド）（ＰＡ６／６Ｔ）、ポリ（ε−カプロラクタム／デカメチレンテレフタルアミド）（ＰＡ６／１０Ｔ）、ポリ（ε−カプロラクタム／ドデカメチレンテレフタルアミド）（ＰＡ６／１２Ｔ）、ポリ（ヘキサメチレンデカンジアミド／ヘキサメチレンテレフタルアミド）（ＰＡ６１０／６Ｔ）、ポリ（ヘキサメチレンドデカンジアミド／ヘキサメチレンテレフタルアミド）（ＰＡ６１２／６Ｔ）、ポリ（ヘキサメチレンテトラデカンジアミド／ヘキサメチレンテレフタルアミド）（ＰＡ６１４／６Ｔ）、ポリ（ε−カプロラクタム／ヘキサメチレンイソフタルアミド／ヘキサメチレンテレフタルアミド）（ＰＡ６／６Ｉ／６Ｔ）、ポリ（ε−カプロラクタム／ヘキサメチレンヘキサンジアミド／ヘキサメチレンデカンジアミド）（ＰＡ６／６６／６１０）、ポリ（ε−カプロラクタム／ヘキサメチレンヘキサンジアミド／ヘキサメチレンドデカンジアミド）（ＰＡ６／６６／６１２）、ポリ（ε−カプロラクタム／ヘキサメチレンヘキサンジアミド／ヘキサメチレンデカンジアミド／ヘキサメチレンドデカンジアミド）（ＰＡ６／６６／６１０／６１２）、ポリ（２−メチルペンタメチレンヘキサンジアミド／ヘキサメチレンヘキサンジアミド／ヘキサメチレンテレフタルアミド）（ＰＡ  Ｄ６／６６／６Ｔ）、ポリ（２−メチルペンタメチレンヘキサンジアミド／ヘキサメチレンヘキサンジアミド／）（ＰＡ  Ｄ６／６６）、ポリ（デカメチレンデカンジアミド）（ＰＡ１０１０）、ポリ（デカメチレンドデカンジアミド）（ＰＡ１０１２）、ポリ（デカメチレンデカンジアミド／デカメチレンテレフタルアミド）（ＰＡ１０１０／１０Ｔ）ポリ（デカメチレンデカンジアミド／ドデカメチレンデカンジアミド／デカメチレンテレフタルアミド／ドデカメチレンテレフタルアミド（ＰＡ１０１０／１２１０／１０Ｔ／１２Ｔ）、ポリ（１１−アミノウンデカンアミド）（ＰＡ１１）、ポリ（１１−アミノウンデカンアミド／テトラメチレンテレフタルアミド）（ＰＡ１１／４Ｔ）、ポリ（１１−アミノウンデカンアミド／ヘキサメチレンテレフタルアミド）（ＰＡ１１／６Ｔ）、ポリ（１１−アミノウンデカンアミド／デカメチレンテレフタルアミド）（ＰＡ１１／１０Ｔ）、ポリ（１１−アミノウンデカンアミド／ドデカメチレンテレフタルアミド）（ＰＡ１１／１２Ｔ）、ポリ（１２−アミノドデカンアミド）（ＰＡ１２）、ポリ（１２−アミノドデカンアミド／テトラメチレンテレフタルアミド）（ＰＡ１２／４Ｔ）、ポリ（１２−アミノドデカンアミド／���キサメチレンテレフタルアミド）（ＰＡ１２／６Ｔ）、ポリ（１２−アミノドデカンアミド／デカメチレンテレフタルアミド）（ＰＡ１２／１０Ｔ）ポリ（ドデカメチレンドデカンジアミド）（ＰＡ１２１２）、およびポリ（ドデカメチレンドデカンジアミド／ドデカメチレンドデカンジアミド／ドデカメチレンテレフタルアミド））（ＰＡ１２１２／１２Ｔ）、ポリ（ヘキサメチレンヘキサデカンジアミド）（ＰＡ６１６）およびポリ（ヘキサメチレンオクタデカンジアミド）（ＰＡ６１８）からなる群から選択される脂肪族または半芳香族ポリアミドを含む、（Ｉ）群ポリアミド；
少なくとも２１０℃の融点を有し、かつポリ（テトラメチレンヘキサンジアミド）（ＰＡ４６）、ポリ（ε−カプロラクタム）（ＰＡ６）、ポリ（ヘキサメチレンヘキサンジアミド／（ε−カプロラクタム／）（ＰＡ６６／６）ポリ（ヘキサメチレンヘキサンジアミド）（ＰＡ６６）、ポリ（ヘキサメチレンヘキサンジアミド／ヘキサメチレンデカンジアミド）（ＰＡ６６／６１０）、ポリ（ヘキサメチレンヘキサンジアミド／ヘキサメチレンドデカンジアミド）（ＰＡ６６／６１２）、ポリ（ヘキサメチレンヘキサンジアミド／デカメチレンデカンジアミド）（ＰＡ６６／１０１０）、ポリ（ヘキサメチレンデカンジアミド）（ＰＡ６１０）、ポリ（ヘキサメチレンドデカンジアミド）（ＰＡ６１２）、ポリ（ヘキサメチレンテトラデカンジアミド）（ＰＡ６１４）、およびポリ（テトラメチレンヘキサンジアミド／２−メチルペンタメチレンヘキサンジアミド）（ＰＡ４６／Ｄ６）からなる群から選択される脂肪族ポリアミドを含む、（ＩＩ）群ポリアミド；
少なくとも２１０℃の融点を有し、かつ
（ａａ）（ｉ）炭素原子８〜２０個を有する芳香族ジカルボン酸および炭素原子４〜２０個を有する脂肪族ジアミン；
からなる群のうちの１つまたは複数から選択されるモノマーから誘導される半芳香族反復単位約２０〜約３５モル％；
（ｂｂ）（ｉｉ）炭素原子６〜２０個を有する脂肪族ジカルボン酸および炭素原子４〜２０個を有する前記脂肪族ジアミン；
（ｉｉｉ）炭素原子４〜２０個を有するラクタムおよび／またはアミノカルボン酸；
からなる群のうちの１つまたは複数から選択されるモノマーから誘導される脂肪族反復単位約６５〜約８０モル％；
を含む、（ＩＩＩ）群ポリアミド；
（ｃｃ）（ｉ）炭素原子８〜２０個を有する芳香族ジカルボン酸および炭素原子４〜２０個を有する脂肪族ジアミン；
からなる群のうちの１つまたは複数から選択されるモノマーから誘導される半芳香族反復単位約５０〜約９５モル％；
（ｄｄ）（ｉｉ）炭素原子６〜２０個を有する脂肪族ジカルボン酸および炭素原子４〜２０個を有する前記脂肪族ジアミン；
（ｉｉｉ）炭素原子４〜２０個を有するラクタムおよび／またはアミノカルボン酸；
からなる群のうちの１つまたは複数から選択されるモノマーから誘導される脂肪族反復単位約５〜約５０モル％；
を含む、（ＩＶ）群ポリアミド；
少なくとも２６０℃の融点を有し、かつ
（ｅｅ）（ｉ）炭素原子８〜２０個を有する芳香族ジカルボン酸および炭素原子４〜２０個を有する脂肪族ジアミン；
からなる群のうちの１つまたは複数から選択されるモノマーから誘導される、９５モル％を超える半芳香族反復単位；
（ｆｆ）（ｉｉ）炭素原子６〜２０個を有する脂肪族ジカルボン酸および炭素原子４〜２０個を有する前記脂肪族ジアミン；
（ｉｉｉ）炭素原子４〜２０個を有するラクタムおよび／またはアミノカルボン酸；
からなる群のうちの１つまたは複数から選択されるモノマーから誘導される脂肪族反復単位５モル％未満；
を含む、（Ｖ）群ポリアミド；
融点を持たず、かつポリ（ヘキサメチレンイソフタルアミド／ヘキサメチレンテレフタルアミド）（６Ｉ／６Ｔ）およびポリ（ヘキサメチレンイソフタルアミド／ヘキサメチレンテレフタルアミド／ヘキサメチレンヘキサンジアミド）（６Ｉ／６Ｔ／６６）からなる群から選択される、（ＶＩ）群ポリアミド；
からなる群から選択される１種または複数種のポリアミドを含む。
【００２４】
群（Ｉ）ポリアミドは、その融点が２１０℃未満である程度まで半芳香族反復単位を有し、一般に、その群の半芳香族ポリアミドは半芳香族反復単位を４０モル％未満有する。半芳香族反復単位は、炭素原子８〜２０個を有する芳香族ジカルボン酸および炭素原子４〜２０個を有する脂肪族ジアミンからなる群のうちの１つまたは複数から選択されるモノマーから誘導される単位として定義される。
【００２５】
他の実施形態は、前記ポリアミド樹脂が、ポリ（テトラメチレンヘキサンジアミド／テトラメチレンテレフタルアミド）（ＰＡ４６／４Ｔ）、ポリ（テトラメチレンヘキサンジアミド／ヘキサメチレンテレフタルアミド）（ＰＡ４６／６Ｔ）、ポリ（テトラメチレンヘキサンジアミド／２−メチルペンタメチレンヘキサンジアミド／デカメチレンテレフタルアミド）ＰＡ４６／Ｄ６／１０Ｔ）、ポリ（ヘキサメチレンヘキサンジアミド／ヘキサメチレンテレフタルアミド）（ＰＡ６６／６Ｔ）、ポリ（ヘキサメチレンヘキサンジアミド／ヘキサメチレンイソフタルアミド／ヘキサメチレンテレフタルアミドＰＡ６６／６Ｉ／６Ｔ、およびポリ（ヘキサメチレンヘキサンジアミド／２−メチルペンタメチレンヘキサンジアミド／ヘキサメチレンテレフタルアミド（ＰＡ６６／Ｄ６／６Ｔ）からなる群から選択される（ＩＩＩ）群ポリアミドから選択され；最も好ましい（ＩＩＩ）群ポリアミドがＰＡ６６／６Ｔである、成形または押出し成形熱可塑性物品である。
【００２６】
他の実施形態は、前記ポリアミド樹脂が、ポリ（テトラメチレンテレフタルアミド／ヘキサメチレンヘキサンジアミド）（ＰＡ４Ｔ／６６）、ポリ（テトラメチレンテレフタルアミド／ε−カプロラクタム）（ＰＡ４Ｔ／６）、ポリ（テトラメチレンテレフタルアミド／ヘキサメチレンドデカンジアミド）（ＰＡ４Ｔ／６１２）、ポリ（テトラメチレンテレフタルアミド／２−メチルペンタメチレンヘキサンジアミド／ヘキサメチレンヘキサンジアミド）（ＰＡ４Ｔ／Ｄ６／６６）、ポリ（ヘキサメチレンテレフタルアミド／２−メチルペンタメチレンテレフタルアミド／ヘキサメチレンヘキサンジアミド）（ＰＡ６Ｔ／ＤＴ／６６）、ポリ（ヘキサメチレンテレフタルアミド／ヘキサメチレンヘキサンジアミド）ＰＡ６Ｔ／６６、ポリ（ヘキサメチレンテレフタルアミド／ヘキサメチレンデカンジアミド）（ＰＡ６Ｔ／６１０）、ポリ（ヘキサメチレンテレフタルアミド／ヘキサメチレンテトラデカンジアミド）（ＰＡ６Ｔ／６１４）、ポリ（ノナメチレンテレフタルアミド／ノナメチレンデカンジアミド）（ＰＡ９Ｔ／９１０）、ポリ（ノナメチレンテレフタルアミド／ノナメチレンドデカンジアミド）（ＰＡ９Ｔ／９１２）、ポリ（ノナメチレンテレフタルアミド／１１−アミノウンデカンアミド）（ＰＡ９Ｔ／１１）、ポリ（ノナメチレンテレフタルアミド／１２−アミノドデカンアミド）（ＰＡ９Ｔ／１２）、ポリ（デカメチレンテレフタルアミド／１１−アミノウンデカンアミド）（ＰＡ１０Ｔ／１１）、ポリ（デカメチレンテレフタルアミド／１２−アミノドデカンアミド）（ＰＡ１０Ｔ／１２）ポリ（デカメチレンテレフタルアミド／デカメチレンデカンジアミド）（ＰＡ１０Ｔ／１０１０）、ポリ（デカメチレンテレフタルアミド／デカメチレンドデカンジアミド）（ＰＡ１０Ｔ／１０１２）、ポリ（デカメチレンテレフタルアミド／テトラメチレンヘキサンジアミド）（ＰＡ１０Ｔ／４６）、ポリ（デカメチレンテレフタルアミド／ε−カプロラクタム）（ＰＡ１０Ｔ／６）、ポリ（デカメチレンテレフタルアミド／ヘキサメチレンヘキサンジアミド）（ＰＡ１０Ｔ／６６）、ポリ（ドデカメチレンテレフタルアミド／ドデカメチレンドデカンジアミド）（ＰＡ１２Ｔ／１２１２）、ポリ（ドデカメチレンテレフタルアミド／ε−カプロラクタム）（ＰＡ１２Ｔ／６）、およびポリ（ドデカメチレンテレフタルアミド／ヘキサメチレンヘキサンジアミド）（ＰＡ１２Ｔ／６６）からなる群から選択される（ＩＶ）群ポリアミドから選択され；最も好ましい（ＩＶ）群ポリアミドがＰＡ６Ｔ／６６である、成形または押出し成形熱可塑性物品である。
【００２７】
他の実施形態は、前記ポリアミド樹脂が、ポリ（テトラメチレンテレフタルアミド／２−メチルペンタメチレンテレフタルアミド）ＰＡ４Ｔ／ＤＴ、ポリ（テトラメチレンテレフタルアミド／ヘキサメチレンテレフタルアミド）ＰＡ４Ｔ／６Ｔ、ポリ（テトラメチレンテレフタルアミド／デカメチレンテレフタルアミド）ＰＡ４Ｔ／１０Ｔ、ポリ（テトラメチレンテレフタルアミド／ドデカメチレンテレフタルアミド）ＰＡ４Ｔ／１２Ｔ、ポリ（テトラメチレンテレフタルアミド／２−メチルペンタメチレンテレフタルアミド／ヘキサメチレンテレフタルアミド）（ＰＡ４Ｔ／ＤＴ／６Ｔ）、ポリ（テトラメチレンテレフタルアミド／ヘキサメチレンテレフタルアミド／２−メチルペンタメチレンテレフタルアミド）（ＰＡ４Ｔ／６Ｔ／ＤＴ）、ポリ（ヘキサメチレンテレフタルアミド／２−メチルペンタメチレンテレフタルアミド）（ＰＡ６Ｔ／ＤＴ）、ポリ（ヘキサメチレンヘキサンジアミド／ヘキサメチレンイソフタルアミド）（ＰＡ６Ｔ／６Ｉ）、ポリ（ヘキサメチレンテレフタルアミド／デカメチレンテレフタルアミド）ＰＡ６Ｔ／１０Ｔ、ポリ（ヘキサメチレンテレフタルアミド／ドデカメチレンテレフタルアミド）（ＰＡ６Ｔ／１２Ｔ）、ポリ（ヘキサメチレンテレフタルアミド／２−メチルペンタメチレンテレフタルアミド／ポリ（デカメチレンテレフタルアミド）（ＰＡ６Ｔ／ＤＴ／１０Ｔ）、ポリ（ヘキサメチレンテレフタルアミド／デカメチレンテレフタルアミド／ドデカメチレンテレフタルアミド）（ＰＡ６Ｔ／１０Ｔ／１２Ｔ）、ポリ（デカメチレンテレフタルアミド）（ＰＡ１０Ｔ）、ポリ（デカメチレンテレフタルアミド／テトラメチレンテレフタルアミド）（ＰＡ１０Ｔ／４Ｔ）、ポリ（デカメチレンテレフタルアミド／２−メチルペンタメチレンテレフタルアミド）（ＰＡ１０Ｔ／ＤＴ）、ポリ（デカメチレンテレフタルアミド／ドデカメチレンテレフタルアミド）（ＰＡ１０Ｔ／１２Ｔ）、ポリ（デカメチレンテレフタルアミド／２−メチルペンタメチレンテレフタルアミド／（デカメチレンテレフタルアミド）（ＰＡ１０Ｔ／ＤＴ／１２Ｔ）、ポリ（ドデカメチレンテレフタルアミド）（ＰＡ１２Ｔ）、ポリ（ドデカメチレンテレフタルアミド）／テトラメチレンテレフタルアミド）（ＰＡ１２Ｔ／４Ｔ）、ポリ（ドデカメチレンテレフタルアミド）／ヘキサメチレンテレフタルアミド）ＰＡ１２Ｔ／６Ｔ、ポリ（ドデカメチレンテレフタルアミド）／デカメチレンテレフタルアミド）（ＰＡ１２Ｔ／１０Ｔ）、およびポリ（ドデカメチレンテレフタルアミド）／２−メチルペンタメチレンテレフタルアミド）（ＰＡ１２Ｔ／ＤＴ）からなる群から選択される（Ｖ）群ポリアミドから選択され；最も好ましい（Ｖ）群ポリアミドがＰＡ６Ｔ／ＤＴである、成形または押出し成形熱可塑性物品である。
【００２８】
様々な実施形態において、ポリアミドはそれぞれ、（Ｉ）群ポリアミド、（ＩＩ）群ポリアミド、（ＩＩＩ）群ポリアミド、（ＩＶ）群ポリアミド、（Ｖ）群ポリアミドまたは（ＶＩ）群ポリアミドである。一実施形態において、ポリアミド樹脂は、ポリ（ε−カプロラクタム）、ポリ（ヘキサメチレンヘキサンジアミド）、ポリ（ヘキサメチレンヘキサンジアミド／ヘキサメチレンテレフタルアミド）、およびポリ（ヘキサメチレンテレフタルアミド／ヘキサメチレンヘキサンジアミド）からなる群から選択される。
【００２９】
そのポリアミドは、２種類以上のポリアミドのブレンドであってもよい。好ましいブレンドとしては、（Ｉ）群と（ＩＩ）群ポリアミド；（Ｉ）群と（ＩＩＩ）群ポリアミド、（Ｉ）群と（ＶＩ）群ポリアミド、（ＩＩ）群と（ＩＩＩ）群ポリアミド、（ＩＩ）群と（ＩＶ）群ポリアミド、（ＩＩ）群と（Ｖ）群ポリアミド、（ＩＩ）群と（ＶＩ）群ポリアミド、（ＩＩＩ）群と（ＶＩ）群ポリアミド、および（ＩＶ）群と（Ｖ）群ポリアミドからなる群から選択されるブレンドが挙げられる。
【００３０】
好ましいブレンドとしては、（ＩＩ）と（Ｖ）群ポリアミドが挙げられ、具体的な好ましいブレンドとしては、ポリ（ヘキサメチレンヘキサンジアミド）（ＰＡ６６）とポリ（ヘキサメチレンテレフタルアミド／２−メチルペンタメチレンテレフタルアミド）（ＰＡ６Ｔ／ＤＴ）が挙げられる。
【００３１】
他の好ましいブレンドとしては、（ＩＩ）群と（ＩＩＩ）群ポリアミドが挙げられ、具体的な好ましいブレンドとしては、ポリ（ε−カプロラクタム）（ＰＡ６）とポリ（ヘキサメチレンヘキサンジアミド／ヘキサメチレンテレフタルアミド（ＰＡ６６／６Ｔ）が挙げられる。
【００３２】
種々の実施形態において、ポリアミド樹脂３９〜８９．３８重量％またはポリアミド樹脂４９〜８９．３８重量％が、熱可塑性ポリアミド組成物中に存在する。
【００３３】
熱可塑性ポリアミド組成物は、３個以上のヒドロキシル基、およびゲル浸透クロマトグラフィー（ＧＰＣ）でポリマー材料に関して決定される２０００未満の数平均分子量（Ｍｎ）を有する、１種または複数種の多価アルコール０．１〜１０重量％を含む。
【００３４】
多価アルコールは、３個以上のヒドロキシル基を含有する脂肪族ヒドロキシル化合物、３個以上のヒドロキシル基を含有する脂肪族−脂環式化合物、３個以上のヒドロキシル基を含有する脂環式化合物、およびサッカリドから選択される。
【００３５】
多価アルコールにおける脂肪族鎖は、炭素原子だけでなく、例えば窒素、酸素および硫黄原子から選択される１種または複数種のヘテロ原子も含み得る。多価アルコールに存在する脂環式環は、単環式であるか、または二環式もしくは多環式環構造の一部であることができ、炭素環式または複素環式であってもよい。多価アルコールに存在する複素環式環は、単環式であるか、または二環式もしくは多環式環構造の一部であることができ、例えば窒素、酸素および硫黄原子から選択される１種または複数種のヘテロ原子も含み得る。１種または複数種の多価アルコールは、エーテル、カルボン酸、カルボン酸アミドまたはカルボン酸エステル基などの１つまたは複数の置換基を含有し得る。
【００３６】
３個以上のヒドロキシル基を含有する多価アルコールの例としては、限定されないが、トリオール、例えばグリセロール、トリメチロールプロパン、２，３−ジ−（２’−ヒドロキシエチル）−シクロヘキサン−１−オール、ヘキサン−１，２，６−トリオール、１，１，１−トリス−（ヒドロキシメチル）エタン、３−（２’−ヒドロキシエトキシ）−プロパン−１，２−ジオール、３−（２’−ヒドロキシプロポキシ）−プロパン−１，２−ジオール、２−（２’−ヒドロキシエトキシ）−ヘキサン−１，２−ジオール、６−（２’−ヒドロキシプロポキシ）−ヘキサン−１，２−ジオール、１，１，１−トリス−［（２’−ヒドロキシエトキシ）−メチル］−エタン、１，１，１−トリス−［（２’−ヒドロキシプロポキシ）−メチル］−プロパン、１，１，１−トリス−（４’−ヒドロキシフェニル）−エタン、１，１，１−トリス−（ヒドロキシフェニル）−プロパン、１，１，３−トリス−（ジヒドロキシ−３−メチルフェニル）−プロパン、１，１，４−トリス−（ジヒドロキシフェニル）−ブタン、１，１，５−トリス−（ヒドロキシフェニル）−３−メチルペンタン、ジ−トリメチロールプロパン、トリメチロールプロパンエトキシレート、またはトリメチロールプロパンプロポキシレート；ペンタエリトリトール、ジペンタエリトリトール、およびトリペンタエリトリトールなどのポリオール；シクロデキストリン、Ｄ−マンノース、グルコース、ガラクトース、ショ糖、フルクトース、キシロース、アラビノース、Ｄ−マンニトール、Ｄ−ソルビトール、Ｄ−またはＬ−アラビトール、キシリトール、イジトール、タリトール、アリトール、アルトリトール、ギルトール（ｇｕｉｌｉｔｏｌ）、エリトリトール、トレイトール、およびＤ−グロン−ｙ−ラクトンなどのサッカリド等が挙げられる。
【００３７】
好ましい多価アルコールとしては、少なくとも１個の原子によって互いに分けられている、それぞれの炭素原子に結合しているヒドロキシル基の一部を有するアルコールが挙げられる。特に好ましい多価アルコールは、そのヒドロキシル基の一部が、１つの炭素原子によって互いに分けられている、それぞれの炭素原子に結合している、アルコールである。
【００３８】
好ましくは、熱可塑性組成物で使用される多価アルコールは、ペンタエリトリトール、ジペンタエリトリトール、トリペンタエリトリトール、ジ−トリメチロールプロパン、Ｄ−マンニトール、Ｄ−ソルビトールおよびキシリトールである。さらに好ましくは、使用される多価アルコールは、ジペンタエリトリトールおよび／またはトリペンタエリトリトールである。最も好ましい多価アルコールはジペンタエリトリトールである。種々の実施形態において、熱可塑性組成物における前記多価アルコールの含有率は、熱可塑性組成物の全重量に対して０．２５〜１０重量％、好ましくは０．２５〜８重量％、さらに好ましくは１．０〜８重量％および１．０〜５重量％、最も好ましくは１〜４重量％である。
【００３９】
熱可塑性ポリアミド組成物は、（ｃ）ポリ（エチレングリコール）、ポリ（エチレングリコール）ジエステル、ポリ（プロピレングリコール）、ポリ（プロピレングリコール）ジエステル；およびスチレン−イソプレン−スチレンブロックコポリマー；およびこれらの混合物からなる群から選択される１種または複数種の白化防止剤０．５〜５重量％を含み、但し、その群から選択される他の白化防止剤が存在しない場合には、少なくとも２重量％のスチレン−イソプレン−スチレンブロックコポリマーが存在することを条件とする。ポリ（エチレングリコール）という用語は、Ｍｎ約４００以上を有する材料を包含し、５，０００を超える、好ましくは１０，０００を超えるＭｎを有する、酸化ポリエチレンと呼ばれることが多い材料を包含する。
【００４０】
この組成物に有用な白化防止剤としては、Ｃ．Ｐ．Ｈａｌｌ  Ｃｏｍｐａｎｙから市販されているＰｌａｓｔｈａｌｌ（登録商標）８０９，ポリエチレングリコール４００ジ−２−エチルヘキソエート；ライオン株式会社（日本）によって製造されているＰＥＧ６０００Ｊ，ポリ（エチレングリコール）；Ｋｒａｔｏｎ  Ｐｅｒｆｏｒｍａｎｃｅ  Ｐｏｌｙｍｅｒｓから市販されているＫｒａｔｏｎ  Ｄ１１１６ＡＴ，スチレン−ブタジエン−スチレンブロックコポリマー（ＳＢＳ）が挙げられる。本明細書において、白化防止剤は、本明細書で開示される潤滑剤の存在下にて熱可塑性組成物中に存在した場合、老化した際の成形または押出し成形部品の白化を著しく遅らせる、または防ぐ材料である。本明細書において、老化は、ある期間、８５℃および相対湿度８５％にて、通常１日および７日の期間に行われる。種々の実施形態において、白化防止剤０．５〜３．０重量％、０．７５〜３．０重量％、および０．７５〜２．０重量％が、熱可塑性ポリアミド組成物中に存在する。一実施形態において、白化防止剤は、ポリ（エチレングリコール）ジエステルおよびスチレン−イソプレン−スチレンブロックコポリマーからなる群から選択される。好ましい実施形態において、白化防止剤は、ポリエチレングリコールおよびポリ（エチレングリコール）ジエステルからなる群から選択される。
【００４１】
熱可塑性ポリアミド組成物は、（ｄ）潤滑剤０．０２〜１重量％、好ましくは０．０２〜０．８重量％および０．０５〜０．８重量％を含む。好ましくは、潤滑剤は、脂肪酸、脂肪酸エステル、脂肪酸アミド、脂肪酸金属塩（例えば、ステアリン酸アルミニウム）、および酸化ポリエチレンワックスからなる群から選択される。本明細書において「脂肪酸」とは、直鎖または分岐鎖における連結された脂肪族炭素原子１０個、好ましくは１２または１６個、またはそれを超える数を有する、脂肪酸、脂肪酸エステル、脂肪酸アミド、および脂肪酸金属塩を有するカルボキシル基を意味する。好ましくは、「脂肪酸」という用語は、直鎖状炭素鎖において炭素原子１０〜２２個を含む。好ましくは、熱可塑性組成物の全重量に対して０．０５〜０．５重量％、さらに好ましくは０．０５〜０．２５重量％の潤滑剤（ｄ）が存在する。
【００４２】
脂肪酸の例としては、ステアリン酸、オレイン酸、エルカ酸、およびベヘン酸が挙げられる。
【００４３】
脂肪酸エステルの例としては、テトラステアリン酸ペンタエリトリトール、ステアリン酸ステアリル、およびモンタン酸エステルが挙げられる。
【００４４】
脂肪酸金属塩の例としては、ステアリン酸アルミニウム、モンタン酸ナトリウム、およびモンタン酸カルシウムが挙げられる。
【００４５】
脂肪酸アミドの例としては、メチレンビスステアリルアミド、メチレンビスラウリルアミド、エチレンビスステアリルアミド、エチレンビスラウリルアミド、メチレンベヘニルアミド、エチレンビスベヘニルアミド、ジオクタデシルアジパミド、ジオクタデシルスクシンアミド、ジヘキシルアジパミド、ジヘキシルスクシンアミド、ジステアリルアジパミド、ジステアリルスクシンアミド、エルカミド、ステアリルアミド、オレアミド、オレイルパルミタミド、エルシルステアルアミド、およびＮ−ステアリルエルカミドが挙げられる。Ｎ−ステアリルエルカミドが好ましい脂肪酸アミド化合物である。
【００４６】
組成物に有用な市販の潤滑剤としては、Ｃｈｅｍｔｕｒａ  Ｃｏｒｐ．，Ｐｈｉｌａｄｅｌｐｈｉａ，ＰＡから市販のＫｅｍａｍｉｄｅ  Ｅ１８０潤滑剤，Ｎ−ステアリルエルカミド，ＣＡＳ番号［１００９４−４５−８］；Ｃｒｏｄａ  Ｃｈｅｍｉｃａｌｓ，Ｈｕｌｌ  ＵＫから市販のＣｒｏｄａｍｉｄｅ（登録商標）２１２潤滑剤，ステアリルエルカミド；Ｃｌａｒｉａｎｔ  Ｃｏｒｐ．，Ｃｈａｒｌｏｔｔｅ，ＮＣによって製造されているＬｉｃｏｗａｘ  ＯＰ潤滑剤；Ｃｌａｒｉａｎｔ  Ｃｏｒｐ．，Ｃｈａｒｌｏｔｔｅ，ＮＣから市販されているＰＥＤ １９１潤滑剤，酸化ポリエチレンワックス；Ｃｌａｒｉａｎｔ  Ｃｏｒｐ．から市販されているＬｉｃｏｍｏｎｔ（登録商標）ＣａＶ１０２潤滑剤，細粒モンタン酸カルシウム；Ｃｌａｒｉａｎｔ，Ｍｕｔｔｅｎｚ，Ｓｗｉｔｚｅｒｌａｎｄによって製造されているＨｏｓｔａｍｏｎｔ（登録商標）ＮＡＶ１０１潤滑剤，モンタン酸ナトリウム；ＰＭＣ  Ｇｌｏｂａｌ，Ｉｎｃ．Ｓｕｎ  Ｖａｌｌｅｙ，ＣＡ，ＵＳＡによって供給されているジステアリン酸アルミニウム，ワックス；およびＣｏｇｎｉｓ，Ｄｕｓｓｅｌｄｏｒｆ，Ｇｅｒｍａｎｙによって製造されているＬｏｘｉｏｌ（登録商標）ＶＰＧ８６１潤滑剤，テトラステアリン酸ペンタエリトリトール；Ｅｖｏｎｉｋ  Ｉｎｄｕｓｔｒｉｅｓ，Ｇｅｒｍａｎｙから市販されているＶｅｓｔｏｗａｘＡＯ１５３５潤滑剤；Ｌｏｎｚａ  Ｃｈｅｍｉｃａｌ  Ｃｏ．から市販のＡｃｒａｗａｘ（登録商標）Ｃ潤滑剤，Ｎ，Ｎ’−エチレンビスステアラミドが挙げられる。
【００４７】
熱可塑性ポリアミド組成物は、１種または複数種の補強化剤１０〜約６０重量％、好ましくは約１２．５〜５５重量％および１５〜５０重量％を含む。熱可塑性組成物が水酸化マグネシウムを１５重量％未満、好ましくは１０重量％未満、さらに好ましくは１重量％未満含むことを条件として、補強剤はあらゆる充填剤であることができる。補強剤は好ましくは、炭酸カルシウム、円形および非円形断面を有するガラス繊維、ガラスフレーク、ガラスビーズ、炭素繊維、タルク、マイカ、珪灰石、か焼クレー、カオリン、珪藻土、硫酸マグネシウム、ケイ酸マグネシウム、硫酸バリウム、二酸化チタン、炭酸ナトリウムアルミニウム、バリウムフェライト、チタン酸カリウムおよびその混合物からなる群から選択される。好ましい実施形態において、補強剤は、ガラス繊維および非円形断面を有するガラス繊維からなる群から選択される。ガラス繊維は、ガラスとポリアミド樹脂との結合を向上させる、集束剤（ｓｉｚｉｎｇ  ａｇｅｎｔ）またはカップリング剤、有機または無機材料を有し得る。
【００４８】
非円形断面を有するガラス繊維とは、ガラス繊維の縦方向に対して垂直に横たわり、かつ断面の長直線距離に相当する、長軸を有する断面を有するガラス繊維を意味する。非円形断面は、長軸に対して垂直な方向に、断面の最長直線距離に相当する短軸を有する。繊維の非円形断面は、繭型（８の字形）形状、長方形の形状；楕円形の形状；おおよそ三角形の形状；多角形の形状；および矩形の形状などの様々な形状を有する。当業者には理解されるように、断面は他の形状を有し得る。長軸の長さと短軸の長さの比は、好ましくは約１．５：１〜約６：１である。その比は、さらに好ましくは約２：１〜５：１、さらに好ましくは約３：１〜約４：１である。適切なガラス繊維は、欧州特許第０  １９０  ００１号明細書および欧州特許第０  １９６  １９４号明細書に開示されている。
【００４９】
熱可塑性ポリアミド組成物は任意選択で、反応性官能基および／またはカルボン酸の金属塩を含むポリマー強化剤０〜５０重量％を含む。一実施形態において、組成物は、エチレン、グリシジル（メタ）アクリレート、および任意選択で１種または複数種の（メタ）アクリレートエステルのコポリマー；不飽和カルボン酸無水物でグラフト化されたエチレン／α−オレフィンまたはエチレン／α−オレフィン／ジエンコポリマー；エチレン、２−イソシアナトエチル（メタ）アクリレート、および任意選択で１種または複数種の（メタ）アクリレートエステルのコポリマー；相当するイオノマーを形成するためにＮａ、Ｌｉ、またはＭｎ化合物と反応させたエチレンおよびアクリル酸のコポリマー；からなる群から選択されるポリマー強化剤２〜２０重量％を含む。
【００５０】
本発明の熱可塑性組成物は、他の熱安定剤または「補助安定剤」とも呼ばれる酸化防止剤、帯電防止剤、発泡剤、および着色剤および顔料など、当技術分野で一般に使用される他の添加剤も含み得る。一実施形態において、０．１〜３．０重量％の１種または複数種の着色剤が存在し、着色剤の重量％は、着色剤に付随する担体の重量を含む。一実施形態において、着色剤は、カーボンブラックおよびニグロシン黒色顔料の群から選択される。
【００５１】
本発明の熱可塑性ポリアミドはさらに、ポリアミド組成物の全重量に対して好ましくは２〜３０重量％の範囲でハロゲン化難燃剤を含み得る。好ましいハロゲン化難燃剤は、臭素化ポリスチレンである。
【００５２】
熱可塑性ポリアミド組成物は、水酸化マグネシウム１５重量％未満、好ましくは１０重量％未満；ホウ酸亜鉛および酸化亜鉛からなる群から選択される亜鉛化合物０．２０重量％未満、好ましくは０．１０重量％未満からなる。
【００５３】
補助安定剤としては、参照により本明細書に組み込まれる、米国特許出願公開第２０１０／００２９８１９号明細書（Ｐａｌｍｅｒら）に開示される、銅安定剤、第２級アリールアミン、ヒンダードアミン光安定剤（ＨＡＬＳ）、ヒンダードフェノール、およびその混合物が挙げられる。
【００５４】
本明細書で開示される熱可塑性ポリアミド組成物を含む成形品は、老化しても白化を示さないか、またはごく低レベルの白化を示す。例えば、相対湿度８５％および８５℃の条件下にて環境チャンバ内で１〜７日間老化された成形品は、白化防止剤および潤滑剤を含まない同様な組成物よりも著しく低い白化を示す。本明細書で開示される本発明の範囲に制限されることを満たさないが、白化は、老化条件下での試験プラーク表面上への材料の移動（ブルーミングと呼ばれる場合が多い）および結晶化に関連すると考えられる。目視観察によって、また分光光度計でＬ値を測定することによっても、白化を評価することができる。Ｌ値は、ＣＩＥＬＡＢ色空間での白色度の一般的な尺度である。Ｌ値が低いと、プラークが暗くなり、Ｌ値が高いとプラークが明るくなる。したがって、正のΔＬは、暗い色から明るい色への変化を意味する。一実施形態において、熱可塑性ポリアミド組成物から製造された５インチ×３インチ×３ｍｍ試験プラークは、空気雰囲気において試験温度８５℃および相対湿度８５％で７日間の試験期間、曝露した場合に、多角度分光光度計（ｍｕｌｔｉ−ａｎｇｌｅ  ｓｐｅｃｔｒｏｐｈｏｔｏｍｅｔｅｒ）を用いて１１０度反射で測定された同一組成の未処理対照に対して、白化防止剤を含有しない同一組成の試験プラークよりも少なくとも２５％低いΔＬ値を有した。
【００５５】
本明細書において、熱可塑性組成物は、すべてのポリマー成分が適切に混合され、すべての非ポリマー成分がポリマーマトリックス中に適切に分散されている、溶融ブレンドによる混合物である。本発明のポリマー成分および非ポリマー成分の混合に、あらゆる溶融ブレンド法を用いることができる。例えば、ポリマー成分および非ポリマー成分は、一軸スクリュー押出機もしくは二軸スクリュー押出機、撹拌機、一軸スクリューまたは二軸スクリューニーダー、またはバンバリーミキサーなどの溶融混合機に供給され、添加工程は、１度にすべての成分の添加または処理単位での逐次的な添加であることができる。ポリマー成分および非ポリマー成分が処理単位で逐次添加される場合、ポリマー成分および／または非ポリマー成分の一部を最初に添加し、次いで、適切な混合組成物が得られるまで、続いて添加される残りのポリマー成分および非ポリマー成分と溶融混合される。強化用充填剤が長い物理的形状を示す（例えば、長いガラス繊維である）場合、延伸押出し成形を用いて、強化組成物を調製することができる。
【００５６】
他の態様において、本発明は、本明細書で開示される熱可塑性ポリアミド組成物を造形することによって、物品を製造する方法に関する。物品の例は、フィルムまたはラミネート、自動車部品またはエンジン部品または電気／電子部品である。「造形」とは、例えば押出し成形、射出成形、熱成形、圧縮成形または吹込み成形などの造形技術を意味する。好ましくは、物品は、射出成形または吹込み成形によって造形される。
【００５７】
本明細書で開示される成形または押出し成形熱可塑性物品は、以下の基準；耐衝撃性基準；著しい軽量化（例えば、従来の金属と比較して）；耐熱性；オイル環境に対する耐性；冷却材などの化学剤に対する耐性；よりコンパクトな、一体化されたデザインを可能にする騒音低減；のうちの１つまたは複数を満たす多くの車両用構成要素における用途を有し得る。具体的な成形または押出し成形熱可塑性物品は、インタークーラー（ＣＡＣ）；シリンダーヘッドカバー（ＣＨＣ）；油受皿；エンジン冷却システム、例えばサーモスタットおよびヒーターハウジングおよびクーラントポンプ；マフラーなどの排気システムおよび触媒コンバータ用ハウジング；空気取入れ口マニホールド（ａｉｒ  ｉｎｔａｋｅ  ｍａｎｉｆｏｌｄ）（ＡＩＭ）；タイミングチェーンベルトフロントカバー；からなる群から選択される。長期高温暴露に対する所望の機械的耐性の説明的な例として、インタークーラーが挙げられる。インタークーラーは、エンジンの燃焼効率を向上させる車両のラジエータの一部である。ターボチャージャーでの圧縮後、インタークーラーは、給気温度を低減し、空気の密度を増加し、したがって、より多くの空気をシリンダー内に入れて、エンジン効率を高める。入る空気の温度は、インタークーラーに入るときに２００℃を超えるため、この部分は、高温下にて長時間、良好な機械的性質を維持する組成物で作られる必要がある。また、老化しても白化を示さないか、または白化がごくわずかな造形物品を有することが非常に望ましい。
【００５８】
本発明はさらに、以下の実施例によって説明される。以下の実施例は、説明のためにのみ記載されており、本発明をそれに制限するために使用されるものではないことを理解されたい。
【００５９】
方法
配合方法Ａ
すべての組成物に関して、スクリュー回転数約３００ｒｐｍ、押出量１３．６ｋｇ／時および手動で測定された溶融温度約３２０〜３５５℃を用いて、ポリアミドＢおよびＰＡ６６組成物に関してはバレル設定約２８０℃、ポリアミドＡ（ＰＡ６Ｔ／６６  ５５：４５）組成物に関してはバレル設定３１０℃で操作して３０ｍｍ二軸スクリュー押出機（Ｃｏｐｅｒｉｏｎ製ＺＳＫ３０）において、表に示す成分を溶融ブレンドすることによって、表２〜８および１１に示す実施例および比較例を製造した。スクリュー側方供給装置を通して、溶融物にガラス繊維を添加した。表に示す成分量は、熱可塑性組成物の全重量に対する重量％で表される。
【００６０】
配合混合物をレースまたはストランド状で押出し、水浴で冷却し、顆粒に細断し、水分の吸収を防ぐために、密閉されたアルミニウム裏張りバッグに入れた。
【００６１】
配合方法Ｂ
すべての組成物に関して、スクリュー回転数約２００ｒｐｍ、押出量１２５ｋｇ／時および手動で測定された溶融温度約３１０℃を用いて、バレル設定約２８５℃で操作して４０ｍｍ二軸スクリュー押出機（Ｂｅｒｓｔｏｒｆｆ  ＺＥ４０）において、表に示す成分を溶融ブレンドすることによって、表９および１２に示す実施例および比較例を製造した。スクリュー側方供給装置を通して、溶融物にガラス繊維を添加した。液体注入ポンプを通して、液体可塑剤（Ｐｌａｓｔｈａｌｌ８０９およびＵｎｉｐｌｅｘ２１４）を最終バレルセクションに添加した。表に示す成分量は、熱可塑性組成物の全重量に対する重量％で表される。
【００６２】
配合混合物をレースまたはストランド状で押出し、水浴で冷却し、顆粒に細断し、水分の吸収を防ぐために、密閉されたアルミニウム裏張りバッグに入れた。材料の水分レベルが０．１５重量％未満に確実に維持されるように、冷却および切断条件を調節した。
【００６３】
配合方法Ｃ
すべての組成物に関して、スクリュー回転数約３００ｒｐｍ、押出量６００ポンド／時および溶融温度約３１５℃を用いて、バレル設定約２６０℃で操作して５８ｍｍ二軸スクリュー押出機において、表に示す成分を溶融ブレンドすることによって、表１０に示す実施例および比較例を製造した。スクリュー側方供給装置を通して、溶融物にガラス繊維を添加した。液体注入ポンプを通して、液体可塑剤（Ｐｌａｓｔｈａｌｌ８０９）を最終バレルセクションに添加した。表に示す成分量は、熱可塑性組成物の全重量に対する重量％で表される。
【００６４】
配合混合物をレースまたはストランド状で押出し、水浴で冷却し、顆粒に細断し、水分の吸収を防ぐために、密閉されたアルミニウム裏張りバッグに入れた。材料の水分レベルが０．１５重量％未満に確実に維持されるように、冷却および切断条件を調節した。
【００６５】
配合方法Ｄ
すべての組成物に関して、スクリュー回転数約３００ｒｐｍ、押出量２７５ｋｇ／時および溶融温度約３１５℃を用いて、バレル設定約２７０℃で操作して５８ｍｍ二軸スクリュー押出機（Ｃｏｐｅｒｉｏｎ製ＺＳＫ５８）において、表に示す成分を溶融ブレンドすることによって、表１３に示す実施例および比較例を製造した。スクリュー側方供給装置を通して、溶融物にガラス繊維を添加した。液体注入ポンプを通して、液体可塑剤（Ｐｌａｓｔｈａｌｌ８０９）を２つの最終バレルセクションの間のスペーサープレートに添加した。表に示す成分量は、熱可塑性組成物の全重量に対する重量％で表される。
【００６６】
配合混合物をレースまたはストランド状で押出し、水浴で冷却し、顆粒に細断し、水分の吸収を防ぐために、密閉されたポリエチレン裏張り箱に入れた。材料の水分レベルが０．１５重量％未満に確実に維持されるように、冷却および切断条件を調節した。
【００６７】
機械的引張り特性
機械的引張り特性、つまり弾性率、破断応力（引張り強さ）および破断ひずみ（破断点伸び）をＩＳＯ５２７−２／１ＢＡに従って測定した。試験速度５ｍｍ／分にて厚さ２ｍｍの射出成形ＩＳＯ引張り試験片で測定を行った。ＰＡ６Ｔ／ＤＴ試験片の金型温度は１４５〜１５０℃であり；ＰＡ６Ｔ／６６試験片の金型温度は９０〜１００℃であり；両方の樹脂の溶融温度は３２５〜３３０℃であった。
【００６８】
エアオーブン老化（ＡＯＡ）
ＩＳＯ２５７８に詳述される手順に従って、再循環エアオーブン（Ｈｅｒａｅｕｓ型ＵＴ６０６０）において試験片（厚さ２ｍｍの引張り試験片）を熱老化した。様々な熱老化時間にて、試験片をオーブンから取り出し、室温に冷却し、試験の準備ができるまで、アルミニウム裏張りバッグ内に密閉した。次いで、Ｚｗｉｃｋ引張り装置を使用してＩＳＯ５２７に従って、機械的引張り特性を測定した。５つの試験片から得られた平均値を表に示す。
【００６９】
引張り強さ（ＴＳ）および破断点伸び（ＥＬ）の保持率は、１００％とみなされる非熱老化対照試験片の値と比較して、５００時間または１０００時間熱老化した後の引張り強さおよび破断点伸びのパーセンテージに相当する。
【００７０】
白化の決定方法
相対湿度８５％および８５℃の条件下にて環境チャンバ内に置くことによって、５インチ×３インチ×３ｍｍのプラーク２つを処理した。１日後、一方のプラークをチャンバから取り出し、目視検査した。１１０度で決定されたＬ値は、ＣｈｒｏｍａＶｉｓｉｏｎ  ＭＡ１００  Ｍｕｌｔｉ−Ａｎｇｌｅ分光光度計（Ｘ−Ｒｉｔｅ，Ｉｎｃｏｒｐｏｒａｔｅｄ，Ｇｒａｎｄｖｉｌｌｅ，Ｍｉｃｈｉｇａｎ製）で測定された。Ｌは、ＣＩＥＬＡＢ色空間での白色度の一般的な尺度である。Ｌ値は、前面と裏面の両方でプラーク上の４箇所にて測定され、平均された。Ｌの決定は、未処理プラーク上でも行われた。処理プラークからの４つの測定値の平均から、未処理プラークの４つのＬ測定値の平均を引くことによって、ΔＬ値が決定された。７日後、第２プラークをチャンバから取り出し、Ｌ値およびΔＬ値を決定した。Ｌ値が低いと、プラークが暗くなり、Ｌ値が高いとプラークが明るくなる。したがって、正のΔＬは、暗い色から明るい色への変化を意味する。
【００７１】
当業者であれば、分光分析測定手段によって決定されるΔＬ値に相当する、表１に示す３つのレベルの白化を目視観察によって確認できることが調査から判明した。したがって、一部の実施例ではこの関係を用いて、Ｌ値を都合よく測定することができない場合には、目視観察を用いて白化を評価した。表１０に示す実施例および比較例については、５インチ×３インチプラークではなく引張り試験片に関して、この目視観察方法を用いた。
【００７２】
【表２】
0006321625.tif 000003
【００７３】
材料
ポリアミドＡは、テレフタル酸、アジピン酸、およびヘキサメチレンジアミン（その２つの酸はモル比５５：４５で使用される）から製造される、ＰＡ６Ｔ／６６，Ｚｙｔｅｌ（登録商標）ＨＴＮ５０２ＨＮＣ０１０コポリアミドを意味し；融点約３１０℃およびＡＳＴＭ  Ｄ２８５７法に準拠する、一般に約１．０７のインヘレント粘度（ＩＶ）を有し、Ｅ．Ｉ．ＤｕＰｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ，ＵＳＡから市販されている。
【００７４】
ポリアミドＢは、以下の手順に従って提供される、ＡＳＴＭ  Ｄ−７８９法に準拠した一般的な相対粘度（ＲＶ）４１および一般的な融点２６８℃を有する、アミン末端約８０ミリ当量／ｋｇのＰＡ６６／６Ｔ（モル比７５／２５の反復単位）を意味する。
【００７５】
ポリアミド６６塩溶液（５１．７重量％溶液３９２８ポンド，ｐＨ８．１）および２５．２重量％ポリアミド６Ｔ塩溶液２９２６ポンド（ｐＨ７．６）を従来の消泡剤１００ｇ、次亜リン酸ナトリウム２０ｇ、重炭酸ナトリウム２２０ｇ、８０％ＨＭＤ水溶液２４７６ｇ、および氷酢酸１５８４ｇと共にオートクレーブに装入した。次いで、この溶液を加熱すると同時に、圧力を絶対２６５ｐｓｉに上昇させ、そのポイントで蒸気を排気し、２６５絶対ｐｓｉで圧力を維持し、バッチの温度が２５０℃に達するまで加熱を続けた。次いで、圧力をゆっくりと６絶対ｐｓｉに下げ、それと同時にバッチ温度をさらに２８０〜２９０℃に上昇させた。次いで、圧力を６絶対ｐｓｉに保ち、温度を２８０〜２９０℃に２０分間維持した。最後に、ポリマー溶融物を押出し成形してストランドを形成し、冷却し、ペレットに切断した。
【００７６】
ＰＡ６６は、商標Ｚｙｔｅｌ（登録商標）１０１ＮＣ０１０でＥ．Ｉ．ＤｕＰｏｎｔ  ｄｅ  Ｎｅｍｏｕｒｓ  ａｎｄ  Ｃｏｍｐａｎｙ，Ｗｉｌｍｉｎｇｔｏｎ，Ｄｅｌａｗａｒｅ，ＵＳＡから市販されている、範囲４６〜５１の相対粘度および融点約２６３℃を有する、１，６−ヘキサン二酸および１，６−ヘキサメチレンジアミンから製造される脂肪族ポリアミドを意味する。
【００７７】
ＰＡ６−１は、ＢＡＳＦ  Ｃｏｒｐｏｒａｔｉｏｎ，Ｆｌｏｒｈａｍ  Ｐａｒｋ，ＮＪ，０７９３２から市販されている、Ｕｌｔｒａｍｉｄ（登録商標）Ｂ２７ポリアミド６樹脂（ポリカプロラクタム）を意味する。
【００７８】
ＰＡ６−２は、Ｌａｎｘｅｓｓ  Ｇｅｒｍａｎｙから市販されているＤｕｒｅｔｈａｎ  Ｂ２９ポリ（ｅ−カプロラクタム）を意味する。
【００７９】
ガラス繊維Ｂは、Ｃｈｏｎｇｑｉｎｇ  Ｐｏｌｙｃｏｍｐ  Ｉｎｔｅｒｎａｔｉｏｎａｌ  Ｃｏｒｐ．，Ｃｈｏｎｇｑｉｎｇ，Ｃｈｉｎａから市販されているＣＰＩＣ３０１ＨＰチョップトガラス繊維を意味する。
【００８０】
ガラス繊維Ｃは、ＰＰＧ  Ｉｎｄｕｓｔｒｉｅｓ，Ｐｉｔｔｓｂｕｒｇｈ，ＰＡから市販されているＰＰＧ３６１０チョップトガラス繊維を意味する。
【００８１】
ガラス繊維Ｄは、日本電気硝子株式会社（日本、大阪）によって製造されているＮＥＧ２６２Ｈガラス繊維を意味する。
【００８２】
黒色顔料Ａは、ＺＹＴＥＬ（登録商標）ＦＥ３７８６  ＢＫ０３１Ｃ黒色濃縮物、ＰＡ６６担体中の４０重量％ニグロシン黒色顔料濃縮物を意味する。
【００８３】
黒色顔料Ｂは、ＺＹＴＥＬ（登録商標）ＦＥ３７７９  ＢＫ０３１Ｃ黒色濃縮物、ＰＡ６６担体中の２５重量％カーボンブラックを意味する。
【００８４】
銅熱安定剤は、ステアレートワックスバインダー０．５部中のヨウ化カリウム７部とヨウ化銅１部との混合物を意味する。
【００８５】
Ｐｌａｓｔｈａｌｌ８０９は、Ｃ．Ｐ．Ｈａｌｌ  Ｃｏｍｐａｎｙ，Ｃｈｉｃａｇｏ，Ｉｌｌｉｎｏｉｓ６０６０６から市販のポリエチレングリコール４００ジ−２−エチルヘキソエートである。
【００８６】
Ｌｏｘｉｏｌ ＨＯＢ７１１９潤滑剤は、Ｃｏｇｎｉｓ，Ｄｕｓｓｅｌｄｏｒｆ，Ｇｅｒｍａｎｙによって製造されているテトラステアリン酸ペンタエリトリトールである。
【００８７】
ＰＥＧ６０００Ｊは、ライオン株式会社（日本）によって製造されているポリ（エチレングリコール）である。
【００８８】
ＰＥＧは、Ｐｏｌｙｓｃｉｅｎｃｅｓ  Ｉｎｃ．Ｗａｒｒｉｎｇｔｏｎ，ＰＡ，１８９７６，ＵＳＡからのポリエチレングリコール（ＭＷ約１８，５００）を意味する。
【００８９】
Ｕｎｉｐｌｅｘ２１４可塑剤は、Ｕｎｉｔｅｘ  Ｃｈｅｍｉｃａｌ  Ｃｏｒｐ．，Ｇｒｅｅｎｓｂｏｒｏ，ＮＣから市販されているＮ−ブチルベンゼンスルホンアミドを意味する。
【００９０】
Ｋｒａｔｏｎ  Ｄ１１６１ＰＴは、Ｋｒａｔｏｎ  Ｐｅｒｆｏｒｍａｎｃｅ  Ｐｏｌｙｍｅｒｓ，Ｈｏｕｓｔｏｎ，ＴＸ，ＵＳＡから市販されているスチレン−イソプレン−スチレンブロックコポリマー（ＳＩＳ）である。
【００９１】
Ｋｒａｔｏｎ  Ｄ１１１６ＡＴは、Ｋｒａｔｏｎ  Ｐｅｒｆｏｒｍａｎｃｅ  Ｐｏｌｙｍｅｒｓ，Ｈｏｕｓｔｏｎ，ＴＸ，ＵＳＡから市販されているスチレン−ブタジエン−スチレンブロックコポリマー（ＳＢＳ）である。
【００９２】
Ｋｅｍａｍｉｄｅ  Ｅ１８０潤滑剤は、Ｃｈｅｍｔｕｒａ  Ｃｏｒｐ．，Ｐｈｉｌａｄｅｌｐｈｉａ，ＰＡから市販されているＮ−ステアリルエルカミド，ＣＡＳ番号［１００９４−４５−８］である。
【００９３】
Ｓａｙｔｅｘ  ７０１０Ｇは、Ａｌｂｅｒｍａｒｌｅによって製造されている、難燃剤として使用される臭素化ポリスチレンである。
【００９４】
Ｔｈｅｒｍｏｇｕａｒｄ  Ｓ  ＰＥ８０／２０は、Ｃｈｅｍｔｕｒａによって製造されている、ポリエチレン中のアンチモンオキシド［ＣＡＳ１３０９−６４−４］マスターバッチである。
【００９５】
（実施例）
ＤＰＥを含まない比較例Ｃ１は、白化を示さない。
【００９６】
ＤＰＥを含むが、白化防止剤を含まない比較例Ｃ３およびＣ４は、激しい白化を示す。
【００９７】
ＤＰＥおよび白化防止剤を含むが、潤滑剤を含まない比較例Ｃ２は、穏やかな白化を示す。
【００９８】
多価アルコール、白化防止剤、および潤滑剤を含む実施例は、比較例よりも著しく低い白化を示す。
【００９９】
【表３】
0006321625.tif 000004
【０１００】
【表４】
0006321625.tif 000005
【０１０１】
【表５】
0006321625.tif 000006
【０１０２】
【表６】
0006321625.tif 000007
【０１０３】
【表７】
0006321625.tif 000008
【０１０４】
【表８】
0006321625.tif 000009
【０１０５】
【表９】
0006321625.tif 000010
【０１０６】
【表１０】
0006321625.tif 000011
【０１０７】
【表１１】
0006321625.tif 000012
【０１０８】
【表１２】
0006321625.tif 000013
【０１０９】
【表１３】
0006321625.tif 000014
【０１１０】
【表１４】
0006321625.tif 000015
本発明は以下の実施の態様を含むものである。
１．
ａ）融点および／またはガラス転移温度を有するポリアミド樹脂；
ｂ）３個以上のヒドロキシル基を有し、かつ数平均分子量（Ｍn）２０００未満を有する、１種または複数種の多価アルコール０．１〜１０重量％；
ｃ）ポリ（エチレングリコール）、ポリ（エチレングリコール）ジエステル、ポリ（プロピレングリコール）、ポリ（プロピレングリコール）ジエステル；およびスチレン−イソプレン−スチレンブロックコポリマー；およびこれらの混合物からなる群から選択される１種または複数種の白化防止剤０．５〜５重量％；
ｄ）潤滑剤０．０２〜１重量％；
ｅ）１種または複数種の補強剤１０〜６０重量％；および
ｆ）反応性官能基および／またはカルボン酸の金属塩を含むポリマー強化剤０〜５０重量％；
を含む熱可塑性ポリアミド組成物であって、
但し、前記熱可塑性組成物が、水酸化マグネシウム１５重量％未満、ホウ酸亜鉛および酸化亜鉛からなる群から選択される亜鉛化合物０．２０重量％未満を含むことを条件とし；かつ前記群から選択される他の白化防止剤が存在しない場合に、少なくとも２重量％のスチレン−イソプレン−スチレンブロックコポリマーが存在することをさらに条件とし；かつすべての重量パーセントが、前記ポリアミド組成物の全重量に対するパーセントである、熱可塑性ポリアミド組成物。
２．
前記潤滑剤が、脂肪酸、脂肪酸エステル、脂肪酸アミド、脂肪酸金属塩、および酸化ポリエチレンワックスからなる群から選択される、前記１に記載の熱可塑性ポリアミド組成物。
３．
前記潤滑剤が、前記熱可塑性ポリアミド組成物の全重量に対して０．０５〜０．５重量％で存在する、前記１に記載の熱可塑性ポリアミド組成物。
４．
前記白化防止剤が、ポリエチレングリコールおよびポリ（エチレングリコール）ジエステルから選択される、前記１に記載の熱可塑性ポリアミド組成物。
５．
前記補強剤が、ガラス繊維および非円形ガラス繊維からなる群から選択される、前記１に記載の熱可塑性ポリアミド組成物。
６．
前記組成物がさらに、１種または複数種の着色剤０．１〜３．０重量％を含む、前記１に記載の熱可塑性ポリアミド。
７．
前記組成物がさらに、１種または複数種のハロゲン化難燃剤１〜３０重量％を含む、前記１に記載の熱可塑性ポリアミド。
８．
前記ポリアミド樹脂が、（ＩＩ）群ポリアミド、（ＩＩＩ）群ポリアミド、および（ＩＶ）群ポリアミドからなる群から選択される、前記１に記載の熱可塑性ポリアミド組成物であって、
前記（ＩＩ）群ポリアミドは、少なくとも２１０℃の融点を有し、かつポリ（テトラメチレンヘキサンジアミド）、ポリ（ε−カプロラクタム）、ポリ（ヘキサメチレンヘキサンジアミド／（ε−カプロラクタム／）ポリ（ヘキサメチレンヘキサンジアミド）、ポリ（ヘキサメチレンヘキサンジアミド／ヘキサメチレンデカンジアミド）、ポリ（ヘキサメチレンヘキサンジアミド／ヘキサメチレンドデカンジアミド）、ポリ（ヘキサメチレンヘキサンジアミド／デカメチレンデカンジアミド）、ポリ（ヘキサメチレンデカンジアミド）、ポリ（ヘキサメチレンドデカンジアミド）、ポリ（ヘキサメチレンテトラデカンジアミド）、およびポリ（テトラメチレンヘキサンジアミド／２−メチルペンタメチレンヘキサンジアミド）からなる群から選択される脂肪族ポリアミドを含み、
前記（ＩＩＩ）群ポリアミドは、少なくとも２１０℃の融点を有し、かつ
（ａａ）（ｉ）炭素原子８〜２０個を有する芳香族ジカルボン酸および炭素原子４〜２０個を有する脂肪族ジアミンからなる群のうちの１種または複数種から選択されるモノマーから誘導される半芳香族反復単位約２０〜約３５モル％と、
（ｂｂ）（ｉｉ）炭素原子６〜２０個を有する脂肪族ジカルボン酸および炭素原子４〜２０個を有する前記脂肪族ジアミン、ならびに
（ｉｉｉ）炭素原子４〜２０個を有するラクタムおよび／またはアミノカルボン酸
からなる群のうちの１つまたは複数から選択されるモノマーから誘導される脂肪族反復単位約６５〜約８０モル％と
を含み、
前記（ＩＶ）群ポリアミドは、（ｃｃ）（ｉｖ）炭素原子８〜２０個を有する芳香族ジカルボン酸および炭素原子４〜２０個を有する脂肪族ジアミンからなる群のうちの１つまたは複数から選択されるモノマーから誘導される半芳香族反復単位約５０〜約９５モル％と
（ｇｇ）（ｖ）炭素原子６〜２０個を有する脂肪族ジカルボン酸および炭素原子４〜２０個を有する前記脂肪族ジアミン、ならびに
（ｖｉ）炭素原子４〜２０個を有するラクタムおよび／またはアミノカルボン酸；
からなる群のうちの１つまたは複数から選択されるモノマーから誘導される脂肪族反復単位約５〜約５０モル％と
を含む、
前記１に記載の熱可塑性ポリアミド組成物。
９．
前記ポリアミド樹脂が、ポリ（ε−カプロラクタム）、ポリ（ヘキサメチレンヘキサンジアミド）、ポリ（ヘキサメチレンヘキサンジアミド／ヘキサメチレンテレフタルアミド）、およびポリ（ヘキサメチレンテレフタルアミド／ヘキサメチレンヘキサンジアミド）からなる群から選択される、前記８に記載の熱可塑性ポリアミド組成物。
１０．
前記ポリアミド組成物から製造された５インチ×３インチ×２ｍｍ試験プラークが、空気雰囲気において試験温度８５℃および相対湿度８５％で７日間の試験期間、曝露される場合に、多角度分光光度計を用いて１１０度反射で測定された同一組成の未処理対照に対して、前記白化防止剤を含有しない同一組成の試験プラークよりも少なくとも２５％低いΔＬ値を有する、前記１に記載のポリアミド組成物。
１１．
前記１に記載の熱可塑性ポリアミド組成物から製造される、成形または押出し成形物品。